"アクリロニトリル-ブタジエン-スチレン共重合体と式1式中、R1は水素原子またはメチル基を表し、R2およびR3はそれぞれ独立に炭素数1~9のアルキル基を表し、R4は水素原子またはメチル基を表す。で表される化合物とn-オクタデシル3-3,5-ジ-t-ブチル-4-ヒドロキシフェニルプロピオネートと4,4′-ブチリデンビス3-メチル-6-t-ブチルフェノールとを含有する熱可塑性ポリマー組成物。さらに、トリス3,5-ジ-t-ブチル-4-ヒドロキシベンジルイソシアヌレートを含有する請求項1記載の熱可塑性ポリマー組成物。式1で表される化合物が、2-t-ブチル-6-3-t-ブチル-2-ヒドロキシ-5-メチルベンジル-4-メチルフェニルアクリレートである請求項1又は2記載の熱可塑性ポリマー組成物。かかる熱可塑性ポリマー組成物は、該組成物から成形体を得たとき、当該成形体の耐候性が十分ではないことがあった。かかる課題を解決するために、本発明者らは鋭意検討した結果、以下の[1]~[3]記載の発明に至った。[1]アクリロニトリル-ブタジエン-スチレン共重合体と式1式中、R1は水素原子またはメチル基を表し、R2およびR3はそれぞれ独立に炭素数1~9のアルキル基を表し、R4は水素原子またはメチル基を表す。で表される化合物とn-オクタデシル3-3,5-ジ-t-ブチル-4-ヒドロキシフェニルプロピオネートと4,4′-ブチリデンビス3-メチル-6-t-ブチルフェノールとを含有する熱可塑性ポリマー組成物。[2]さらに、トリス3,5-ジ-t-ブチル-4-ヒドロキシベンジルイソシアヌレートを含有する[1]記載の熱可塑性ポリマー組成物。[3]式1で表される化合物が、2-t-ブチル-6-3-t-ブチル-2-ヒドロキシ-5-メチルベンジル-4-メチルフェニルアクリレートである[1]又は[2]記載の熱可塑性ポリマー組成物。本発明の安定剤組成物を含む熱可塑性ポリマー組成物は、該組成物から成形体を得たとき、当該成形体の耐候性に優れる。以下、本発明について詳細に説明する。本発明において耐候性に優れるとは、例えば、キセノン光照射による色相の低下が抑制されることが挙げられる。本発明の熱可塑性ポリマー組成物は、アクリロニトリル-ブタジエン-スチレン共重合体と前記式1で表される化合物以下、化合物1と記すことがあるとn-オクタデシル3-3,5-ジ-t-ブチル-4-ヒドロキシフェニルプロピオネートと4,4′-ブチリデンビス3-メチル-6-t-ブチルフェノールとを含有する。アクリロニトリル-ブタジエン-スチレン共重合体以下、ABS樹脂と記すことがあるは、市販のものを用いてもよいし、任意の公知の方法例えば、特許文献1特開平5-78430号公報により製造して用いてもよい。化合物1において、式中のR1は、水素原子又はメチル基を表す。R2は炭素数1~9のアルキル基であり、なかでも炭素数4~8のアルキル基が好ましく、4級炭素でベンゼン環に結合するアルキル基、例えばt-ブチル基、t-アミル基又はt-オクチル基がより好ましい。また、R3は炭素数1~9のアルキル基であり、なかでも炭素数1~6のアルキル基が好ましく、メチル基、エチル基、t-ブチル基又はt-アミル基がより好ましい。R4は、水素原子又はメチル基を表し、水素原子が好ましい。化合物1の具体例としては、例えば、2,4-ジ-t-ブチル-6-[1-3,5-ジ-t-ブチル-2-ヒドロキシフェニルエチル]フェニルアクリレート、2,4-ジ-t-アミル-6-[1-3,5-ジ-t-アミル-2-ヒドロキシフェニルエチル]フェニルアクリレート、2,4-ジ-t-ブチル-6-3,5-ジ-t-ブチル-2-ヒドロキシ-ベンジルフェニルメタクリレート、2,4-ジ-t-ブチル-6-[1-3,5-ジ-t-ブチル-2-ヒドロキシフェニルエチル]フェニルメタクリレート、2,4-ジ-t-アミル-6-[1-3,5-ジ-t-アミル-2-ヒドロキシフェニルエチル]フェニルメタクリレート、2-t-ブチル-6-3-t-ブチル-2-ヒドロキシ-5-メチルベンジル-4-メチルフェニルメタクリレート、2-t-ブチル-6-3-t-ブチル-2-ヒドロキシ-5-メチルベンジル-4-メチルフェニルアクリレート、2-t-ブチル-6-3-t-ブチル-2-ヒドロキシ-5-メチルベンジル-4-エチルフェニルメタクリレート、2-t-アミル-6-3-t-アミル-2-ヒドロキシ-5-メチルベンジル-4-メチルフェニルメタクリレート、2-t-アミル-6-3-t-アミル-2-ヒドロキシ-5-メチルベンジル-4-メチルフェニルアクリレート等を挙げることができる。2,4―ジ-t-アミル-6-[1-3,5-ジ-t-アミル-2-ヒドロキシフェニルエチル]フェニルアクリレート又は2-t-ブチル-6-3-t-ブチル-2-ヒドロキシ-5-メチルベンジル-4-メチルフェニルアクリレートが好ましい。2,4―ジ-t-アミル-6-[1-3,5-ジ-t-アミル-2-ヒドロキシフェニルエチル]フェニルアクリレートは、スミライザーGSF登録商標、住友化学製として市販され、2-t-ブチル-6-3-t-ブチル-2-ヒドロキシ-5-メチルベンジル-4-メチルフェニルアクリレートは、スミライザーGM登録商標、住友化学製として市販されている。n-オクタデシル3-3,5-ジ-t-ブチル-4-ヒドロキシフェニルプロピオネートは、イルガノックス1076登録商標、BASF社製として市販されている。4,4′-ブチリデンビス3-メチル-6-t-ブチルフェノールは、スミライザーBBM-S登録商標、住友化学製として市販されている。本発明の熱可塑性ポリマー組成物における化合物1の含有量は、ABS樹脂100重量部に対して、0.02~2重量部の範囲であることが好ましく、0.05~0.3重量部の範囲がより好ましい。n-オクタデシル3-3,5-ジ-t-ブチル-4-ヒドロキシフェニルプロピオネートの含有量は、ABS樹脂100重量部に対して、0.01~1重量部の範囲であることが好ましく、0.05~0.3重量部の範囲がより好ましい。4,4′-ブチリデンビス3-メチル-6-t-ブチルフェノールの含有量は、ABS樹脂100重量部に対して、0.01~1重量部の範囲であることが好ましく、0.05~0.3重量部の範囲がより好ましい。本発明の熱可塑性ポリマー組成物は、さらにトリス3,5-ジ-t-ブチル-4-ヒドロキシベンジルイソシアヌレートを含有していることが好ましい。トリス3,5-ジ-t-ブチル-4-ヒドロキシベンジルイソシアヌレートは、イルガノックス3114登録商標、BASF社製として市販されており、その含有量は、ABS樹脂100重量部に対して、0.005~0.5重量部の範囲であることがより好ましく、0.01~0.3重量部の範囲がさらに好ましい。本発明の熱可塑性ポリマー組成物は、本発明の効果を阻害しない範囲でその他の添加剤が添加されていてもよい。その他の添加剤としては、例えば、化合物1、n-オクタデシル3-3,5-ジ-t-ブチル-4-ヒドロキシフェニルプロピオネート、4,4′-ブチリデンビス3-メチル-6-t-ブチルフェノール、トリス3,5-ジ-t-ブチル-4-ヒドロキシベンジルイソシアヌレート以外の酸化防止剤、紫外線吸収剤、光安定剤、金属不活性化剤、造核剤、滑剤、帯電防止剤、難燃剤、充填剤、顔料、無機充填剤などが挙げられる。かかるその他の添加剤の具体例としては、特許文献1特開平5-78430号公報記載のその他の添加剤の具体例と同一のものが挙げられる。ABS樹脂と化合物1とn-オクタデシル3-3,5-ジ-t-ブチル-4-ヒドロキシフェニルプロピオネートと4,4′-ブチリデンビス3-メチル-6-t-ブチルフェノールとの混合方法は特に限定されない。例えば、それら各成分と必要に応じてトリス3,5-ジ-t-ブチル-4-ヒドロキシベンジルイソシアヌレートやその他の添加剤とを順次または一括して混合してもよいし、化合物1とn-オクタデシル3-3,5-ジ-t-ブチル-4-ヒドロキシフェニルプロピオネートと4,4′-ブチリデンビス3-メチル-6-t-ブチルフェノールと、必要に応じてトリス3,5-ジ-t-ブチル-4-ヒドロキシベンジルイソシアヌレートやその他の添加剤とを混合して安定剤組成物を得、該安定剤組成物とABS樹脂とを混合してもよい。また、化合物1、n-オクタデシル3-3,5-ジ-t-ブチル-4-ヒドロキシフェニルプロピオネート及び4,4′-ブチリデンビス3-メチル-6-t-ブチルフェノールからなる群から選ばれる1以上の化合物の存在下で、これを含むABS樹脂を製造し、必要に応じて、該ABS樹脂に、化合物1、n-オクタデシル3-3,5-ジ-t-ブチル-4-ヒドロキシフェニルプロピオネート、4,4′-ブチリデンビス3-メチル-6-t-ブチルフェノール、トリス3,5-ジ-t-ブチル-4-ヒドロキシベンジルイソシアヌレート及び/又はその他の添加剤を混合してもよい。以下、実施例および比較例を挙げて本発明をより詳細に説明する。部及びは、特に説明がない限り、重量基準を意味する。製造例1安定剤組成物の製造化合物1として、2-t-ブチル-6-3-t-ブチル-2-ヒドロキシ-5-メチルベンジル-4-メチルフェニルアクリレートスミライザーGM、登録商標、住友化学製0.2部、n-オクタデシル3-3,5-ジ-t-ブチル-4-ヒドロキシフェニルプロピオネートイルガノックス1076、登録商標、BASF社製0.1部、及び、4,4′-ブチリデンビス3-メチル-6-t-ブチルフェノールスミライザーBBM-S、登録商標、住友化学製0.1部を混合して安定剤組成物を製造した。製造例2安定剤組成物の製造実施例1において、さらにトリス3,5-ジ-t-ブチル-4-ヒドロキシベンジルイソシアヌレートイルガノックス3114、登録商標、BASF社製0.05部を混合して安定剤組成物を製造した。実施例1熱可塑性ポリマー組成物の製造アクリロニトリル-ブタジエン-スチレン共重合体日本エイアンドエル社製100部と製造例1で得られた安定剤組成物0.4部とをドライブレンドした後、30mm径の単軸押出し機田辺プラスチック社製、VS30-28型押し出し機を用いて240°C、スクリュー回転数50rpmで混練し、熱可塑性ポリマー組成物のペレットを得た。このペレットを180°Cでプレスし、ABSシート40×60×1mmを得た。実施例2熱可塑性ポリマー組成物の製造実施例1において、製造例1で得られた安定剤組成物に替えて製造例2で得られた安定剤組成物0.45部を用いる以外は、実施例1と同様にしてABSシートを得た。比較例1実施例1において、製造例1で得た安定剤組成物に替えて化合物1-10.2重量部を用いる以外は、実施例1と同様にしてABSシートを得た。試験例1促進耐候性の評価実施例1、2及び比較例1でそれぞれ得たABSシートについて、ATLAS社製キセノンウエザオメーターCi35A型を使用して促進耐候性を評価した。該評価は、ABSシートを85°Cで10時間キセノン光を照射し、照射後のシートのイエローネスインデックスYIを測定することにより実施した。結果を表1に示す。YIが小さいほど耐候性に優れることを意味する。試験例2臭気試験内容積100mlの容器3つに、実施例1、2及び比較例1でそれぞれ得たABSシートを1枚入れ、蓋をして、エアーオーブン中50°Cで1時間保管した。その後、室温で1時間放置した後、官能検査を行った。臭気は下記の基準で判断した。1:ほとんどにおいがしなかった。2:わずかににおいがした。3:強いにおいがした。上記官能検査を試験者5人がそれぞれ実施し、その平均値を結果とした。結果を表2に示す。"